(57)【特許請求の範囲】
【請求項１】
芯材の両面にろう材がクラッドされた熱交換器のフィン材用ブレージングシートであって、
該芯材がＭｎを０．６〜２．０質量％、Ｓｉを０〜１．３質量％、Ｚｎを０〜６．０質量％含有するアルミニウム合金であり、
該ろう材がＳｉを５〜１５質量％含有するアルミニウム合金であり、
該芯材中のＳｒ含有量が０．００５〜０．６質量％であり、且つ、該ろう材中のＳｒ含有量が０．６質量以下であり、
該芯材中のＳｒ含有量Ｃｘ（質量％）、該ろう材中のＳｒ含有量Ｒｘ（質量％）、該ろう材の厚さＤｘ（μｍ）が、下記式（１）：
Ｃｘ＋０．０２５×Ｒｘ×Ｄｘ≧０．００５      （１）
を満たすこと、
を特徴とする熱交換器のフィン材用ブレージングシート。
【請求項２】
前記ろう材中のＳｒ含有量が、０．００５〜０．６質量％であること、
を特徴とする請求項１記載の熱交換器のフィン材用ブレージングシート。
【請求項３】
前記芯材が、更に、０．３質量％以下のＣｕ、０．０５〜０．３質量％のＺｒ、０．０５〜０．３質量％のＴｉ、０．８質量％以下のＦｅ、及び０．５質量％以下のＮｉのうちの１種又は２種以上を含有することを特徴とする請求項１又は２いずれか１項記載の熱交換器のフィン材用ブレージングシート。
【請求項４】
前記ろう材が、更に、１．４質量％以下のＭｎを含有することを特徴とする請求項１〜３いずれか１項記載の熱交換器のフィン材用ブレージングシート。
【請求項５】
チューブ材にフッ化物フラックスを塗布し、該チューブ材とフィン材とを組み付け、あるいは、フッ化物フラックスからなるフラックスプレコート層がプレコートされたチューブ材と、フィン材とを組み付け、次いで、加熱して、該チューブ材と該フィン材とをろう付けするろう付け工程を行い得られる接合体を有する熱交換器であって、
該フィン材が、芯材の両面にろう材がクラッドされた熱交換器のフィン材用ブレージングシートであり、該芯材がＭｎを０．６〜２．０質量％、Ｓｉを０〜１．３質量％、Ｚｎを０〜６．０質量％含有するアルミニウム合金であり、該ろう材がＳｉを５〜１５質量％含有するアルミニウム合金であり、該芯材中のＳｒ含有量が０．００５〜０．６質量％であり、該ろう材中のＳｒ含有量が０．６質量以下であり、
該フィン材のフィン高さが５〜２０ｍｍ、フィンピッチが１〜５ｍｍであり、
該フッ化物フラックスの塗布量Ｆ（ｇ／ｍ２）が２０ｇ／ｍ２以下であり、
該フィン材の芯材中のＳｒ含有量Ｃｙ（質量％）、該フィン材のろう材中のＳｒ含有量Ｒｙ（質量％）、該フィン材のろう材の厚さＤｙ（μｍ）、該フッ化物フラックスの塗布量Ｆ（ｇ／ｍ２）が、下記式（２）：
Ｃｙ＋０．０２５×Ｒｙ×Ｄｙ≧０．００１×Ｆ＋０．００５      （２）
を満たすこと、
を特徴とする熱交換器。
【請求項６】
前記フィン材が、請求項１〜４いずれか１項記載の熱交換器のフィン材用ブレージングシートであることを特徴とする請求項５記載の熱交換器。
【請求項７】
チューブ材にフッ化物フラックスを塗布し、該チューブ材とフィン材とを組み付け、あるいは、フッ化物フラックスからなるフラックスプレコート層がプレコートされたチューブ材と、フィン材とを組み付け、次いで、加熱して、該チューブ材と該フィン材とをろう付けするろう付け工程を有する熱交換器の製造方法であって、
該フィン材が、芯材の両面にろう材がクラッドされた熱交換器のフィン材用ブレージングシートであり、該芯材がＭｎを０．６〜２．０質量％、Ｓｉを０〜１．３質量％、Ｚｎを０〜６．０質量％含有するアルミニウム合金であり、該ろう材がＳｉを５〜１５質量％含有するアルミニウム合金であり、該芯材中のＳｒ含有量が０．００５〜０．６質量％であり、該ろう材中のＳｒ含有量が０．６質量以下であり、
該フィン材のフィン高さが５〜２０ｍｍ、フィンピッチが１〜５ｍｍであり、
該フッ化物フラックスの塗布量Ｆ（ｇ／ｍ２）が２０ｇ／ｍ２以下であり、
該フィン材の芯材中のＳｒ含有量Ｃｙ（質量％）、該フィン材のろう材中のＳｒ含有量Ｒｙ（質量％）、該フィン材のろう材の厚さＤｙ（μｍ）、該フッ化物フラックスの塗布量Ｆ（ｇ／ｍ２）が、下記式（２）：
Ｃｙ＋０．０２５×Ｒｙ×Ｄｙ≧０．００１×Ｆ＋０．００５      （２）
を満たすこと、
を特徴とする熱交換器の製造方法。
【請求項８】
前記フィン材が、請求項１〜４いずれか１項記載の熱交換器のフィン材用ブレージングシートであることを特徴とする請求項７記載の熱交換器の製造方法。
【発明の詳細な説明】
【技術分野】
【０００１】
本発明は、ラジエータ、ヒータコア、オイルクーラ、インタークーラ、カーエアコンのコンデンサ、エバポレータ等のように、アルミニウム合金製の熱交換器のフィン材用ブレージングシート、とチューブ材（作動流体通路材）とを、フラックスろう付けにより、チューブ材とフィン材とをろう付けして得られる熱交換器及びその製造方法に関する。また、それらに用いられるアルミニウム合金製の熱交換器のフィン材用ブレージングシートに関する。
【背景技術】
【０００２】
アルミニウム合金製の熱交換器は、自動車のラジエータ、ヒータコア、オイルクーラ、インタークーラ、カーエアコンのエバポレータやコンデンサ等の熱交換器として、広く使用されている。アルミニウム合金製の熱交換器は、Ａｌ−Ｍｎ合金、Ａｌ−Ｍｎ−Ｃｕ合金等からなるチューブ材と、アルミニウム合金のフィン材を組み付け、塩化物系フラックス又はフッ素系フラックスを用いる不活性ガス雰囲気ろう付け法、あるいは、真空ろう付け法により、製造されている。
【０００３】
該チューブ材と該フィン材とをろう付けするろう材としては、Ａｌ−Ｓｉ系ろう材が使用されることが一般的である。該ろう材は、該チューブ材側に配置されたり、あるいは、フィン材の両面に配置されており、該チューブ材と該フィン材とが組み付けられた後、ろう付け加熱されることで、該ろう材が溶融し、各部材が接合される。
【０００４】
通常、フィン材用ブレージングシートの場合、ろう材フィレットを形成する以外のろう材は、ろう付け加熱後、フィンの表面全体の一般部に薄く残存している。図４及び図５を参照して説明する。図４は、ろう付け加熱後の熱交換器のコアの一部分を示す模式的な側面図であり、また、図５は、図４中の丸囲み部Ａの拡大図である。図４及び図５中、熱交換器１０は、チューブ材１１と、フィン材用ブレージングシートをコルゲート加工して得られるフィン材と、を組み付けて、ろう付け加熱して、ろう付けすることにより得られる。該熱交換器１０では、ろう付け加熱により、ろう付け加熱前の該フィン材のろう材が溶融して、コルゲートの頂点１５付近に流動し、該コルゲートの頂点１５付近でフィレット１４を形成することにより、該チューブ材１１と、ろう付け加熱後の該フィン材、すなわち、フィン材の一般部１２とが、ろう付けされている。この時、ろう付け加熱により、ろう付け加熱前の該フィン材のろう材は、溶融して、該コルゲートの頂点１５に向かって流動するが、溶融したろう材の全てが、該コルゲートの頂点１５に流動するわけではなく、溶融したろう材の一部は、該フィン材の一般部１２の表面に薄く残存する。
【０００５】
そして、ろう付け加熱後に凝固したろう材には、針状Ｓｉと共晶α相との共晶組織、及びアルミニウムにＳｉが固溶した初晶α相が存在する。ろう付け加熱後にフィン材の一般部の表面に薄く残存した凝固ろう材は、結晶粒界を多く溶解した状態になっており、針状のＳｉの多くは溶融が最も大きい結晶粒界に沿って晶出している。共晶α相と針状Ｓｉとの境界部分ではＳｉの欠乏層が存在するため、電位的に卑な欠乏層部分が優先的に腐食して、芯材の粒界に沿って板厚深さ方向へ腐食が進行する。そのため、Ａｌ−Ｓｉ系ろう材がクラッドされたフィン材用ブレージングシートには、該針状Ｓｉが、フィン材の強度を低下させ、場合によってはフィンがちぎれるなど性能低下の一因となるという問題があった。
また、フィレット（ろう付け部）においても、凝固したろう材には、針状Ｓｉと共晶α相の共晶組織、及びアルミニウムにＳｉが固溶した初晶α相が存在する。ろう付け加熱後の初晶α相はＳｉが欠乏しており、針状Ｓｉと共晶α相とでは強度が異なるため、表面が粗くなったりするため、疲労破壊の起点となる。そのため、Ａｌ−Ｓｉ系ろう材がクラッドされたフィン用ブレージングシートには、該針状Ｓｉが、疲労強度の低下の一因となるという問題があった。
【０００６】
この問題に対し、例えば、特開平２００４−８４０６０号公報（特許文献１）では、熱交換器用ブレージングフィン材の芯材のろう付前の組織を繊維組織とし、ろう付後の組織の結晶粒径を５０〜２５０μｍとすることにより、更には、芯材及びろう材に含有される金属種及び含有量を特定の範囲とすることにより、ブレージングフィン材の粒界腐食を低減する試みが行なわれてきた。
【０００７】
また、特開平２００３−３９１９４号公報（特許文献２）では、ろう材中の粗大シリコン粒子の最大径が２０μｍ以下であるブレージングシートが開示されている。しかし、特許文献２の課題は、ろう付加工時に、ブレージングシートに溶融穴を発生させないことなので、ろう付け後のブレージングフィン材の粒界腐食を防ぐという本発明とは、対象及び課題が異なる。また、特許文献２は、ブレージングシートの発明であるため、コルゲート加工することは想定されていない。
【０００８】
【特許文献１】特開平２００４−８４０６０号公報（特許請求の範囲）
【特許文献２】特開平２００３−３９１９４号公報（特許請求の範囲）
【発明の開示】
【発明が解決しようとする課題】
【０００９】
ところが、特許文献１〜２では、上記問題点を解決することができなかった。
【００１０】
従って、本発明の課題は、Ａｌ−Ｓｉ系ろう材がクラッドされたフィン材用ブレージングシートであって、ろう付け加熱後のフィン材の一般部の表面に残存したろう材の凝固組織中のＳｉが微細化されているフィン材用ブレージングシートを提供することにある。また、本発明の課題は、Ａｌ−Ｓｉ系ろう材がクラッドされたフィン材用ブレージングシートであって、ろう付け加熱後のフィレット部を形成するろう材の凝固組織中のＳｉが微細化されているフィン材用ブレージングシートを提供することにある。また、本発明の課題は、耐食性に優れ且つ強度のばらつきが少ない熱交換器及びその製造方法を提供することにある。
【課題を解決するための手段】
【００１１】
本発明者らは、上記従来技術における課題を解決すべく、鋭意研究を重ねた結果、（１）ブレージングシートを構成する芯材及びろう材の添加元素及びその含有量を特定にすること、該芯材及び該ろう材に含有されるＳｒを特定の範囲とすることにより、（２）ブレージングシートを構成する芯材及びろう材に含有されるＳｒと、チューブ材に塗布されるフッ化物フラックスの塗布量との関係を特定の範囲とすることにより、上記課題を解決できることを見出し、本発明を完成させた。
【００１２】
すなわち、本発明（１）は、芯材の両面にろう材がクラッドされた熱交換器のフィン材用ブレージングシートであって、
該芯材がＭｎを０．６〜２．０質量％、Ｓｉを０〜１．３質量％、Ｚｎを０〜６．０質量％含有するアルミニウム合金であり、
該ろう材がＳｉを５〜１５質量％含有するアルミニウム合金であり、
該芯材中のＳｒ含有量が０．００５〜０．６質量％であり、且つ、該ろう材中のＳｒ含有量が０．６質量以下であり、
該芯材中のＳｒ含有量Ｃｘ（質量％）、該ろう材中のＳｒ含有量Ｒｘ（質量％）、該ろう材の厚さＤｘ（μｍ）が、下記式（１）：
Ｃｘ＋０．０２５×Ｒｘ×Ｄｘ≧０．００５      （１）
を満たすこと、
を特徴とする熱交換器のフィン材用ブレージングシートを提供するものである。
【００１３】
また、本発明（２）は、チューブ材にフッ化物フラックスを塗布し、該チューブ材とフィン材とを組み付け、あるいは、フッ化物フラックスからなるフラックスプレコート層がプレコートされたチューブ材と、フィン材とを組み付け、次いで、加熱して、該チューブ材と該フィン材とをろう付けするろう付け工程を行い得られる接合体を有する熱交換器であって、
該フィン材が、芯材の両面にろう材がクラッドされた熱交換器のフィン材用ブレージングシートであり、該芯材がＭｎを０．６〜２．０質量％、Ｓｉを０〜１．３質量％、Ｚｎを０〜６．０質量％含有するアルミニウム合金であり、該ろう材がＳｉを５〜１５質量％含有するアルミニウム合金であり、該芯材中のＳｒ含有量が０．００５〜０．６質量％であり、該ろう材中のＳｒ含有量が０．６質量以下であり、
該フィン材のフィン高さが５〜２０ｍｍ、フィンピッチが１〜５ｍｍであり、
該フッ化物フラックスの塗布量Ｆ（ｇ／ｍ２）が２０ｇ／ｍ２以下であり、
該フィン材の芯材中のＳｒ含有量Ｃｙ（質量％）、該フィン材のろう材中のＳｒ含有量Ｒｙ（質量％）、該フィン材のろう材の厚さＤｙ（μｍ）、該フッ化物フラックスの塗布量Ｆ（ｇ／ｍ２）が、下記式（２）：
Ｃｙ＋０．０２５×Ｒｙ×Ｄｙ≧０．００１×Ｆ＋０．００５      （２）
を満たすこと、
を特徴とする熱交換器を提供するものである。
【００１４】
また、本発明（３）は、チューブ材にフッ化物フラックスを塗布し、該チューブ材とフィン材とを組み付け、あるいは、フッ化物フラックスからなるフラックスプレコート層がプレコートされたチューブ材と、フィン材とを組み付け、次いで、加熱して、該チューブ材と該フィン材とをろう付けするろう付け工程を有する熱交換器の製造方法であって、
該フィン材が、芯材の両面にろう材がクラッドされた熱交換器のフィン材用ブレージングシートであり、該芯材がＭｎを０．６〜２．０質量％、Ｓｉを０〜１．３質量％、Ｚｎを０〜６．０質量％含有するアルミニウム合金であり、該ろう材がＳｉを５〜１５質量％含有するアルミニウム合金であり、該芯材中のＳｒ含有量が０．００５〜０．６質量％であり、該ろう材中のＳｒ含有量が０．６質量以下であり、
該フィン材のフィン高さが５〜２０ｍｍ、フィンピッチが１〜５ｍｍであり、
該フッ化物フラックスの塗布量Ｆ（ｇ／ｍ２）が２０ｇ／ｍ２以下であり、
該フィン材の芯材中のＳｒ含有量Ｃｙ（質量％）、該フィン材のろう材中のＳｒ含有量Ｒｙ（質量％）、該フィン材のろう材の厚さＤｙ（μｍ）、該フッ化物フラックスの塗布量Ｆ（ｇ／ｍ２）が、下記式（２）：
Ｃｙ＋０．０２５×Ｒｙ×Ｄｙ≧０．００１×Ｆ＋０．００５      （２）
を満たすこと、
を特徴とする熱交換器の製造方法を提供するものである。
【発明の効果】
【００１５】
本発明によれば、Ａｌ−Ｓｉ系ろう材がクラッドされたフィン材用ブレージングシートであって、ろう付け加熱後のフィン材の一般部の表面に残存したろう材の凝固組織中のＳｉが微細化されているフィン材用ブレージングシートを提供することができる。また、本発明によれば、Ａｌ−Ｓｉ系ろう材がクラッドされたフィン材用ブレージングシートであって、ろう付け加熱後のフィレット部を形成するろう材の凝固組織中のＳｉが微細化されているフィン材用ブレージングシートを提供することができる。また、本発明によれば、耐食性に優れ且つ強度のばらつきが少ない熱交換器及びその製造方法を提供することができる。
【発明を実施するための最良の形態】
【００１６】
本発明の熱交換器のフィン材用ブレージングシート（以下、本発明のフィン材用ブレージングシートとも記載する。）は、芯材の両面にろう材がクラッドされた熱交換器のフィン材用ブレージングシートであって、
該芯材がＭｎを０．６〜２．０質量％、Ｓｉを０〜１．３質量％、Ｚｎを０〜６．０質量％含有するアルミニウム合金であり、
該ろう材がＳｉを５〜１５質量％含有するアルミニウム合金であり、
該芯材及び該ろう材のいずれか一方又は両方がＳｒを含有し、
該芯材中のＳｒ含有量が０．６質量％以下であり、且つ、該ろう材中のＳｒ含有量が０．６質量以下であり、
該芯材中のＳｒ含有量Ｃｘ（質量％）、該ろう材中のＳｒ含有量Ｒｘ（質量％）、該ろう材の厚さＤｘ（μｍ）が、下記式（１）：
Ｃｘ＋０．０２５×Ｒｘ×Ｄｘ≧０．００５      （１）
を満たす、
熱交換器のフィン材用ブレージングシートである。
【００１７】
本発明のフィン材用ブレージングシートの形態例としては、
（４）芯材の両面にろう材がクラッドされており、且つ、２つのろう材の組成が同じもの、
（５）芯材の両面にろう材がクラッドされており、且つ、２つのろう材の組成が異なるもの、
が挙げられる。
なお、以下では、上記（４）の場合、芯材を「芯材４Ａ」と、該芯材４Ａの一方の面にクラッドされているろう材を「ろう材４Ｂ」と、該芯材４Ａの他方の面にクラッドされているろう材を「ろう材４Ｃ」とも記載する。また、上記（５）の場合、芯材を「芯材５Ａ」と、該芯材５Ａの一方の面にクラッドされているろう材を「ろう材５Ｂ」と、該芯材５Ａの他方の面にクラッドされているろう材を「ろう材５Ｃ」とも記載する。
【００１８】
本発明のフィン材用ブレージングシートに係る該芯材（上記（４）の場合は芯材４Ａ、上記（５）の場合は芯材５Ａ）は、Ｍｎを０．６〜２．０質量％含有するアルミニウム合金であり、該芯材中のＭｎの含有量は、好ましくは１．０〜１．７質量％である。該芯材中のＭｎは、強度を確保するために添加される元素であり、耐高温座屈性を向上させる元素として機能する。該芯材中のＭｎの含有量が、上記範囲未満だと、上記Ｍｎ元素の添加効果が小さく、また、上記範囲を超えると、鋳造時に粗大な晶出物が生成して圧延加工性が害され、板材の製造が困難となる。
【００１９】
本発明のフィン材用ブレージングシートに係る該芯材（上記（４）の場合は芯材４Ａ、上記（５）の場合は芯材５Ａ）は、Ｓｉを０〜１．３質量％、好ましくは０．２〜０．８質量％含有する。該芯材中のＳｉは、芯材の強度を向上させる元素として機能する。特に、Ｍｎの含有量が少ない場合に、芯材の強度の向上に効果的である。ただし、芯材中のＳｉの含有量が多ければ多い程、芯材の強度は高くなるが、芯材中のＳｉの含有量が１．３質量％を超えると、耐食性が低くなるとともに、芯材の融点が低くなり過ぎて、ろう付け時に局部溶融が生じ易くなる。
【００２０】
本発明のフィン材用ブレージングシートに係る該芯材（上記（４）の場合は芯材４Ａ、上記（５）の場合は芯材５Ａ）は、Ｚｎを０〜６．０質量％、好ましくは１．０〜４．０質量％含有する。該芯材中のＺｎは、フィン材の自然電位を低下させ、犠牲陽極効果によって、相手材であるチューブ材を防食する。芯材中のＺｎの含有量は多い程犠牲陽極効果は高くなるが、芯材中のＺｎの含有量が６．０質量％を超えると、フィン自体の腐食消耗速度が速くなり過ぎて、早期に熱交換器性能が低下する。
【００２１】
本発明のフィン材用ブレージングシートに係る該ろう材（上記（４）の場合はろう材４Ｂ及びろう材４Ｃのいずれも、上記（５）の場合はろう材５Ｂ及びろう材５Ｃのいずれも）は、Ｓｉを５〜１５質量％含有するアルミニウム合金であり、該ろう材中のＳｉの含有量は、好ましくは７〜１２質量％である。該ろう材中のＳｉは、ろう材の融点を下げるために添加される元素であり、溶融ろうの流動性を高める元素として機能する。該芯材中のＳｉの含有量が、上記範囲未満だと、上記Ｓｉ元素の添加効果が小さく、また、上記範囲を超えると、融点が急激に高くなり、ブレージングシートの製造時の加工性が低下する。
【００２２】
本発明のフィン材用ブレージングシートでは、該芯材及び該ろう材のいずれか一方又は両方が、Ｓｒを含有する。つまり、該芯材のみがＳｒを含有する場合、該ろう材のみがＳｒを含有する場合、該芯材及び該ろう材の両方がＳｒを含有する場合がある。上記（４）の場合、該芯材４ＡのみがＳｒを含有するか、該ろう材４Ｂ及び該ろう材４ＣのみがＳｒを含有するか、該芯材４Ａ、該ろう材４Ｂ及び該ろう材４ＣのいずれもがＳｒを含有する。また、上記（５）の場合、該芯材５Ａ、該ろう材５Ｂ及び該ろう材５ＣのうちのいずれかのみがＳｒを含有するか、該芯材５Ａ、該ろう材５Ｂ及び該ろう材５Ｃのうちのいずれか２つ又は３つ全てがＳｒを含有する。
【００２３】
そして、該芯材中のＳｒ含有量が０．６質量％以下であり且つ該ろう材中のＳｒ含有量が０．６質量％以下である。よって、該芯材４Ａ及び該芯材５Ａ中のＳｒ含有量が０．６質量％以下であり且つ該ろう材４Ｂ、該ろう材４Ｃ、該ろう材５Ｂ及び該ろう材５Ｃ中のＳｒ含有量が０．６質量％以下である。
【００２４】
芯材中のＳｒは、ろうの溶融時に芯材からろう材中に拡散し、そして、ろう付け後のろう材の凝固組織中のＳｉを微細化させることができる。つまり、芯材中のＳｒは、ろう付け後のろう材の凝固組織中のＳｉを微細化するために添加される元素であり、該芯材がＳｒを含有することにより、ろう付け後のろう材の凝固組織中のＳｉを微細化することができるため、熱交換器の耐食性を向上させ、強度のばらつきを少なくすることができる。また、該ろう材中のＳｒは、鋳造凝固時にろう材中のＳｉの凝固粒子を微細化、すなわち、ろう付け前のろう材のＳｉ粒子を微細化させ、且つろう付け後のろう材の凝固組織中のＳｉを微細化させることができる。つまり、該ろう材中のＳｒは、ろう付け前のろう材中のＳｉの凝固粒子を微細化し且つろう付け後のろう材の凝固組織中のＳｉを微細化するために添加される元素であり、該ろう材がＳｒを含有することにより、圧延後の製造性を向上させ、且つ熱交換器の耐食性を向上させ、強度のばらつきを少なくすることができる。一方、該芯材中のＳｒの含有量、あるいは、該ろう材中のＳｒ含有量が、０．６質量％を超えると、鋳造時に巨大な晶出物が生成し圧延割れを生じる。そのため、本発明のフィン材用ブレージングシートでは、該芯材中のＳｒの含有量は０．６質量％以下であり且つ該ろう材中のＳｒの含有量が０．６質量％以下である。
【００２５】
更に、本発明のフィン材用ブレージングシートでは、上記Ｓｒの添加効果が得易い点で、該芯材が０．００５〜０．６質量％のＳｒを含有し且つ該ろう材が０．００５〜０．６質量％のＳｒを含有することが好ましく、該芯材が０．００５〜０．４質量％のＳｒを含有し且つ該ろう材が０．００５〜０．４質量％のＳｒを含有することが特に好ましい。よって、該芯材４Ａ及び該芯材５Ａ中のＳｒ含有量が０．００５〜０．６質量％以下であり且つ該ろう材４Ｂ、該ろう材４Ｃ、該ろう材５Ｂ及び該ろう材５Ｃ中のＳｒ含有量が０．００５〜０．６質量％以下であることが好ましく、該芯材４Ａ及び該芯材５Ａ中のＳｒ含有量が０．００５〜０．４質量％以下であり且つ該ろう材４Ｂ、該ろう材４Ｃ、該ろう材５Ｂ及び該ろう材５Ｃ中のＳｒ含有量が０．００５〜０．４質量％以下であることが特に好ましい。つまり、本発明のフィン材用ブレージングシートでは、該芯材と該ろう材との両方が上記範囲のＳｒを含有することにより、ろう付け後のろう材の凝固組織中のＳｉを微細化させる効果が高くなる。
【００２６】
本発明のフィン材用ブレージングシートでは、該芯材中のＳｒ含有量Ｃｘ（質量％）、該ろう材中のＳｒの含有量Ｒｘ（質量％）及び該ろう材の厚さＤｘ（μｍ）が、下記式（１）：
Ｃｘ＋０．０２５×Ｒｘ×Ｄｘ≧０．００５      （１）
を満たし、好ましくは、下記式（１ａ）：
Ｃｘ＋０．０２５×Ｒｘ×Ｄｘ≧０．０１      （１ａ）
を満たし、特に好ましくは、下記式（１ｂ）：
Ｃｘ＋０．０２５×Ｒｘ×Ｄｘ≧０．０３      （１ｂ）
を満たす。該芯材中のＳｒ含有量Ｃｘ、該ろう材中のＳｒの含有量Ｒｘ及び該ろう材の厚さＤｘが、上記式（１）を満たすことにより、ろう付け加熱後のフィン材の一般部の表面に残存したろう材の凝固組織中のＳｉが微細化される。一方、該芯材中のＳｒ含有量Ｃｘ、該ろう材中のＳｒの含有量Ｒｘ及び該ろう材の厚さＤｘが、上記式（１）を満たさない場合は、ろう付け加熱後のフィン材の一般部の表面に残存したろう材の凝固組織中のＳｉが微細化されない。
なお、フィン材用ブレージングシートの片面のろう材毎に、上記式（１）、（１ａ）及び（１ｂ）を満たすか否かを判断する。
よって、上記（４）の場合、該芯材４ＡのＳｒ含有量をＣｘ（質量％）、該ろう材４Ｂ及び該ろう材４ＣのＳｒ含有量をＲｘ（質量％）、該ろう材４Ｂの厚さをＤ４１（μｍ）、該ろう材４Ｃの厚さをＤ４２（μｍ）とすると、「Ｃｘ＋０．０２５×Ｒｘ×Ｄ４１≧０．００５」且つ「Ｃｘ＋０．０２５×Ｒｘ×Ｄ４２≧０．００５」を満たし、好ましくは「Ｃｘ＋０．０２５×Ｒｘ×Ｄ４１≧０．０１」且つ「Ｃｘ＋０．０２５×Ｒｘ×Ｄ４２≧０．０１」を満たし、特に好ましくは「Ｃｘ＋０．０２５×Ｒｘ×Ｄ４１≧０．０３」且つ「Ｃｘ＋０．０２５×Ｒｘ×Ｄ４２≧０．０３」を満たす。
また、上記（５）の場合、該芯材５ＡのＳｒ含有量をＣｘ（質量％）、該ろう材５ＢのＳｒ含有量をＲ５１（質量％）、該ろう材５ＣのＳｒ含有量をＲ５２（質量％）、該ろう材５Ｂの厚さをＤ５１（μｍ）、該ろう材５Ｃの厚さをＤ５２（μｍ）とすると、「Ｃｘ＋０．０２５×Ｒ５１×Ｄ５１≧０．００５」且つ「Ｃｘ＋０．０２５×Ｒ５２×Ｄ５２≧０．００５」を満たし、好ましくは「Ｃｘ＋０．０２５×Ｒ５１×Ｄ５１≧０．０１」且つ「Ｃｘ＋０．０２５×Ｒ５２×Ｄ５２≧０．０１」を満たし、特に好ましくは「Ｃｘ＋０．０２５×Ｒ５１×Ｄ５１≧０．０３」且つ「Ｃｘ＋０．０２５×Ｒ５２×Ｄ５２≧０．０３」を満たす。
【００２７】
本発明者らは、鋭意検討した結果、フィン材用ブレージングシートでは、ろう付け加熱後のフィン材の一般部の表面に残存したろう材の凝固組織中のＳｉの微細化効果は、ろう付け前の芯材及びろう材中のＳｒ量の合計量に依存することを見出した。すなわち、ろう材中のＳｒ量が少ないためにろう付け後のろう材の凝固組織中のＳｉの微細化効果が小さかったとしても、ろうの溶融時に芯材中のＳｒがろう材中に拡散してゆき、芯材から拡散してきたＳｒがろう付け加熱後のフォン材の一般部の表面に残存したろう材の凝固組織中のＳｉの微細化効果を補うため、ろう付け前の該芯材及び該ろう材中のＳｒ量の合計量が一定の関係にあれば、ろう付け加熱後のフィン材の一般部の表面に残存したろう材の凝固組織中のＳｉが微細化されることを見出した。
そして、本発明のフィン材用ブレージングシートでは、ろう付け加熱後のフィン材の一般部の表面に残存したろう材の凝固組織中のＳｉが微細化される結果、本発明のフィン材用ブレージングシートが用いられている熱交換器は、フィン材の一般部の耐食性が高くなり、強度のばらつきが少なくなる。
【００２８】
また、Ｆｅ含有量が０．１質量％以下のアルミニウム地金は高価なため、通常、芯材及びろう材には、Ｆｅ含有量が０．４質量％以下の地金が使われる。そして、芯材又はろう材が、０．４質量％以下のＦｅを含有することにより、若干強度が向上する。一方、芯材又はろう材のＦｅ含有量が０．４質量％を超えると、自己耐食性が低くなる。従って、通常、Ｆｅ含有量が０．１〜０．４質量％の地金が使用される。
【００２９】
該芯材（上記（４）の場合は芯材４Ａ、上記（５）の場合は芯材５Ａ）は、更に、０．３質量％以下のＣｕを含有することにより、芯材の強度を更に高くすることができる。なお、該芯材中のＣｕ含有量が、０．３質量％を超えると、電位が貴化されフィン材自体の電位が高くなり、フィン材自体の自己消耗速度が速くなるので、早期に熱交換器の性能が低下し易くなる。
【００３０】
該芯材（上記（４）の場合は芯材４Ａ、上記（５）の場合は芯材５Ａ）は、更に、０．０５〜０．３質量％のＺｒを含有することにより、芯材の結晶粒度を粗大化させて、溶融ろうの浸透を抑制することができるので、溶融ろうの浸透による芯材の強度低下を防ぐことができる。なお、該芯材中のＺｒ含有量が、０．０５質量％未満だと、Ｚｒの添加効果が小さく、また、０．３質量％を超えても、Ｚｒの添加効果が飽和してしまう。
【００３１】
該芯材（上記（４）の場合は芯材４Ａ、上記（５）の場合は芯材５Ａ）は、更に、０．０５〜０．３質量％のＴｉを含有することにより、芯材の耐孔食性を向上させることができる。該芯材中のＴｉは、芯材に添加されると、芯材の板厚方向に濃度の高い領域と低い領域に分かれ、それらの領域が交互に分布する層状となるように存在し、Ｔｉ濃度の低い領域は高い領域に比べ優先的に腐食するので、該芯材中のＴｉは、腐食形態を層状にする効果を有し、それにより板厚方向への腐食の進行を妨げて材料の耐孔食性を向上させる元素として機能する。該芯材中のＴｉの含有量が、上記範囲未満だと、上記Ｔｉ元素の添加効果が小さく、また、上記範囲を超えると、鋳造が困難となり、加工性が悪くなり健全な材料の製造が困難となる。
【００３２】
該芯材（上記（４）の場合は芯材４Ａ、上記（５）の場合は芯材５Ａ）は、更に、０．８質量％以下のＦｅを含有することにより、芯材の強度を更に高くすることができる。なお、該芯材中のＦｅ含有量が、０．８質量％を超えると、フィン材自体の自己消耗速度が速くなるので、早期に熱交換器の性能が低下し易くなる。
【００３３】
該芯材（上記（４）の場合は芯材４Ａ、上記（５）の場合は芯材５Ａ）は、更に、０．５質量％以下のＮｉを含有することにより、芯材の強度を更に高くすることができる。なお、該芯材中のＮｉ含有量が、０．５質量％を超えると、フィン材自体の自己消耗速度が速くなるので、早期に熱交換器の性能が低下し易くなる。
【００３４】
該ろう材（上記（４）の場合はろう材４Ｂ及びろう材４Ｃのいずれも、上記（５）の場合はろう材５Ｂ及びろう材５Ｃのいずれか一方又は両方）は、更に、Ｍｎを含有することにより、ろう付け後のろう材の凝固組織中のＳｉを微細化させることができる。つまり、該ろう材中のＭｎは、ろう付け後のろう材の凝固組織中のＳｉを微細化させるために添加される元素である。また、該ろう材中のＭｎ含有量が多過ぎると、鋳造時に巨大な晶出物が生成し圧延割れを生じる。そのため、該ろう材が、１．４質量％以下のＭｎを含有することが、上記Ｍｎ添加効果が得られる点で好ましい。
【００３５】
また、該芯材及び該ろう材は、上記添加元素の他に以下の添加元素を含有することができる。
【００３６】
該芯材（上記（４）の場合は芯材４Ａ、上記（５）の場合は芯材５Ａ）は、ブレージングシートの強度を向上させるために、０．３質量％以下のＶ、又は０．３質量％以下のＭｏを含有することができ、また、該芯材は、ブレージングシートの熱伝導度をほとんど下げることなく電位を卑にし、犠牲陽極効果を確保するために、０．３質量％以下のＩｎ、０．３質量％以下のＳｎ、又は０．３質量％以下のＧａを含有することができ、また、該芯材は、ろう付け後の結晶粒径を粗大化させるために、０．３質量％以下のＣｒを含有することができ、また、該芯材は、０．１質量％以下のＰｂ、０．１質量％以下のＬｉ、０．１質量％以下のＣａ、又は０．１質量％以下のＮａを含有することができ、また、該芯材は、鋳造組織の微細化のために、０．３質量％以下のＴｉを含有することができ、また、該芯材は、酸化防止のために、０．４質量％以下のＢを含有することができる。
【００３７】
該ろう材（上記（４）の場合はろう材４Ｂ及びろう材４Ｃのいずれも、上記（５）の場合はろう材５Ｂ及びろう材５Ｃのいずれか一方又は両方）は、０．４質量％以下のＦｅ、０．３質量％以下のＣｒ、０．３質量％以下のＣｕ、０．１質量％以下のＰｂ、０．１質量％以下のＬｉ、又は０．１質量％以下のＣａを含有することができ、また、該ろう材は、鋳造組織の微細化のために、０．３質量％以下のＴｉ、又は０．１質量％以下のＢを含有することができ、また、該ろう材は、犠牲陽極効果を確保するために、３．０質量％以下のＺｎ、０．１質量％以下のＩｎ、０．１質量％以下のＳｎ、又は０．１質量％以下のＧａを含有することができ、また、該ろう材は、表面酸化皮膜の成長を抑制するために、０．１質量％以下のＢｅを含有することができ、また、該ろう材は、ろう材の流動性を向上させるために、０．１質量％以下のＢｉを含有することができる。
【００３８】
そして、該芯材及び該ろう材は、いずれも、上記添加元素、不可避的不純物及びアルミニウムからなるアルミニウム合金である。
【００３９】
本発明のフィン材用ブレージングシートは、該芯材の両面に該ろう材がクラッドされたものである。
【００４０】
本発明のフィン材用ブレージングシートは、該芯材の両面に該ろう材をクラッドすることにより得られる。該芯材に該ろう材をクラッドする方法としては、該芯材又は該ろう材中の各元素の組成と同じ組成を有する芯材用の合金鋳塊及びろう材用の合金鋳塊を鋳造し、次いで、該芯材用の合金鋳塊については常法に従って均質化処理を行い、該ろう材用の合金鋳塊については熱間圧延を行い、次いで、均質化処理後の該芯材用の合金鋳塊と該ろう材用の合金鋳塊の熱間圧延物を合わせて、熱間圧延→焼鈍→冷間圧延を順に行い、又は熱間圧延→冷間圧延→焼鈍を順に行い、次いで、仕上げ冷間圧延をする方法が挙げられる。
【００４１】
本発明のフィン材用ブレージングシートの板厚は、特に制限されないが、通常０．０５〜０．１２ｍｍである。
【００４２】
本発明のフィン材用ブレージングシートは、後述する本発明の熱交換器中のフィン材の形状に加工される。例えば、本発明のフィン材用ブレージングシートは、歯車状の回転成形機によって、複数のスリットを加えて、コルゲート状に加工される。また、本発明のフィン材用ブレージングシートは、例えば、所定幅にスリッティングされていてもよい。
【００４３】
本発明の熱交換器は、チューブ材（作動流体通路材）にフッ化物フラックスを塗布し、該チューブ材とフィン材とを組み付け、あるいは、フッ化物フラックスからなるフラックスプレコート層がプレコートされたチューブ材と、フィン材とを組み付け、次いで、加熱して、該チューブ材と該フィン材とをろう付けするろう付け工程を行い得られる接合体を有する熱交換器であって、
該フィン材が、芯材の両面にろう材がクラッドされた熱交換器のフィン材用ブレージングシートであり、該芯材及び該ろう材のいずれか一方又は両方がＳｒを含有し、
該フィン材のフィン高さが５〜２０ｍｍ、フィンピッチが１〜５ｍｍであり、
該フッ化物フラックスの塗布量Ｆ（ｇ／ｍ２）が２０ｇ／ｍ２以下であり、
該フィン材の芯材中のＳｒ含有量Ｃｙ（質量％）、該フィン材のろう材中のＳｒ含有量Ｒｙ（質量％）、該フィン材のろう材の厚さＤｙ（μｍ）、該フッ化物フラックスの塗布量Ｆ（ｇ／ｍ２）が、下記式（２）：
Ｃｙ＋０．０２５×Ｒｙ×Ｄｙ≧０．００１×Ｆ＋０．００５      （２）
を満たす、
熱交換器である。
【００４４】
本発明の熱交換器は、チューブ材（１）にフッ化物フラックスを塗布し、該チューブ材（１）とフィン材とを組み付けて、次いで、加熱して、該チューブ材（１）と該フィン材とをろう付けするろう付け工程を行い得られる接合体を有する熱交換器であるか、あるいは、本発明の熱交換器は、フッ化物フラックスからなるフラックスプレコート層がプレコートされたチューブ材（２）とフィン材とを組み付けて、次いで、加熱して、該チューブ材（２）と該フィン材とをろう付けするろう付け工程を行い得られる接合体を有する熱交換器である。
【００４５】
該チューブ材（１）は、本発明の熱交換器のチューブ材の形状に加工されており、内部に冷媒を流通するための管であり、アルミニウム合金製熱交換器に使用されるものであれば、特に制限されない。例えば、ＪＩＳＡ１１００合金やＪＩＳＡ３００３合金等を偏平管状に押出成形することにより得られたものや、ＪＩＳＡ３００３合金等のマンガンを含有するアルミニウム合金の板材を、偏平管に成形することによって得られたものが挙げられる。
【００４６】
該ろう付け工程では、該チューブ材（１）の表面に、該フッ化物フラックスを塗布し、該フッ化物フラックスが塗布された該チューブ材（１）を得る。該チューブ材（１）に係る該フッ化物フラックスは、フッ化物のフラックスであり、アルミニウム合金製熱交換器の製造において、チューブ材とフィン材とを、フラックスを用いてろう付けするために通常用いられるフラックスであれば、特に制限されず、例えば、ＫＡｌＦ４、Ｋ３ＡｌＦ６、Ｋ２ＡｌＦ５、Ｋ２ＡｌＦ５・Ｈ２Ｏ、ＫＺｎＦ３、Ｋ２ＳｉＦ６が挙げられる。これらは、１種単独であっても２種以上の混合であってもよい。
【００４７】
また、該チューブ材（２）は、本発明の熱交換器のチューブ材の形状に加工されており、内部に冷媒を流通するための管であり、アルミニウム合金製熱交換器に使用されるものであれば、特に制限されない。例えば、ＪＩＳ１１００合金やＪＩＳ３００３合金等を偏平管状に押出成形することにより得られたものや、ＪＩＳ３００３合金等のマンガンを含有するアルミニウム合金の板材を、偏平管に成形することによって得られたものが挙げられる。
【００４８】
該チューブ材（２）は、表面にフッ化物フラックスからなるフラックスプレコート層がプレコートされている。該チューブ材（２）に係る該フッ化物フラックスは、該チューブ材（１）に係る該フッ化物フラックスと同様である。
【００４９】
表面にフッ化物フラックスからなるフラックスプレコート層がプレコートされた該チューブ材（２）を得る方法としては、例えば、該フッ化物フラックスをアクリル樹脂などのバインダーと混合し、溶媒に溶解又は分散させ、ロールコート法やスプレー法あるいは浸漬法により、該チューブ材（２）用の板材の表面に、塗布して、乾燥することより、該チューブ材（２）用の板材の表面に該フラックスプレコート層を形成させて、該フラックスプレコート層をプレコートし、次いで、本発明の熱交換器のチューブ材の形状に加工することにより、表面にフッ化物フラックスからなるフラックスプレコート層がプレコートされた該チューブ材（２）を得る方法が挙げられる。
【００５０】
本発明の熱交換器に係る該フィン材は、芯材の両面にろう材がクラッドされた熱交換器のフィン材用ブレージングシートからなる。つまり、本発明の熱交換器に係る該フィン材は、芯材の両面にろう材がクラッドされた熱交換器のフィン材用ブレージングシートが、本発明の熱交換器のフィン材の形状に加工されたものである。
本発明の熱交換器に係るフィン材用ブレージングシートの形態例としては、
（７）芯材の両面にろう材がクラッドされており、且つ、２つのろう材の組成が同じもの、
（８）芯材の両面にろう材がクラッドされており、且つ、２つのろう材の組成が異なるもの、
が挙げられる。
なお、以下では、上記（７）の場合、芯材を「芯材７Ａ」と、該芯材７Ａの一方の面にクラッドされているろう材を「ろう材７Ｂ」と、該芯材７Ａの他方の面にクラッドされているろう材を「ろう材７Ｃ」とも記載する。また、上記（８）の場合、芯材を「芯材８Ａ」と、該芯材８Ａの一方の面にクラッドされているろう材を「ろう材８Ｂ」と、該芯材８Ａの他方の面にクラッドされているろう材を「ろう材８Ｃ」とも記載する。
本発明の熱交換器に係るフィン材用ブレージングシートとしては、前記本発明のフィン材用ブレージングシートが好ましい。
【００５１】
本発明の熱交換器に係るフィン材用ブレージングシートは、芯材にろう材がクラッドされている。本発明の熱交換器に係る該フィン材用ブレージングシートの該芯材及び該ろう材は、いずれも、アルミニウム合金であり、且つ、該芯材及び該ろう材のいずれか一方又は両方がＳｒを含有する。上記（７）の場合、該芯材７ＡのみがＳｒを含有するか、該ろう材７Ｂ及び該ろう材７ＣのみがＳｒを含有するか、該芯材７Ａ、該ろう材７Ｂ及び該ろう材７ＣのいずれもがＳｒを含有する。また、上記（８）の場合、該芯材８Ａ、該ろう材８Ｂ及び該ろう材８ＣのうちのいずれかのみがＳｒを含有するか、該芯材８Ａ、該ろう材８Ｂ及び該ろう材８Ｃのうちのいずれか２つ又は３つ全てがＳｒを含有する。
【００５２】
本発明の熱交換器に係る該フィン材は、本発明の熱交換器中のフィン材の形状に加工されている。例えば、該フィン材は、歯車状の回転成形機によって、複数のスリットを加えて、コルゲート状に加工されている。また、該フィン材は、例えば、所定幅にスリッティングされていてもよい。そして、該フィン材のフィン高さは５〜２０ｍｍであり、且つ、フィンピッチが１〜５ｍｍである。なお、本発明において、該フィン材のフィン高さ（図４中、符号１６）とは、図４に示すように、コルゲート加工されたフィン材の上下の該コルゲートの頂点１５間の距離を指す。また、該フィン材のフィンピッチ（図４中、符号１７）とは、図４に示すように、コルゲート加工されたフィン材の隣り合う該コルゲートの頂点１５間の距離を指す。
【００５３】
本発明の熱交換器に係る該ろう付け工程では、ろう付け前の該チューブ材（１）の表面に塗布される該フッ化物フラックスの塗布量Ｆ（ｇ／ｍ２）は、２０ｇ／ｍ２以下である。また、本発明の熱交換器に係る該ろう付け工程では、ろう付け前の該チューブ材（２）の表面にプレコートされている該フラックスプレコート層の該フッ化物フラックスの塗布量Ｆ（ｇ／ｍ２）は、２０ｇ／ｍ２以下である。
【００５４】
該ろう付け工程では、該フッ化物フラックスが塗布された該チューブ材（１）と該フィン材とを組み付けた後、あるいは、該ろう付け工程では、表面にフッ化物フラックスからなるフラックスプレコート層がプレコートされた該チューブ材（２）と該フィン材とを組み付けた後、更に、その他熱交換器に必要な部材、例えば、ヘッダ等を組み付ける。
【００５５】
そして、該ろう付け工程では、該フッ化物フラックスが塗布された該チューブ材（１）又は該フッ化物フラックスからなるフラックスプレコート層がプレコートされた該チューブ材（２）と、該フィン材との組み付け体において、ろう付け前の該フィン材の芯材中のＳｒ含有量Ｃｙ（質量％）、ろう付け前の該フィン材のろう材中のＳｒの含有量Ｒｙ（質量％）及びろう付け前の該フィン材のろう材の厚さＤｙ（μｍ）と、ろう付け前の該チューブ材（１）又は該チューブ材（２）の表面に塗布されている該フッ化物フラックスの塗布量Ｆ（ｇ／ｍ２）とが、下記式（２）：
Ｃｙ＋０．０２５×Ｒｙ×Ｄｙ≧０．００１×Ｆ＋０．００５      （２）
を満たし、好ましくは、下記式（２ａ）：
Ｃｙ＋０．０２５×Ｒｙ×Ｄｙ≧０．００２×Ｆ＋０．００５      （２ａ）
を満たし、特に好ましくは、下記式（２ｂ）：
Ｃｙ＋０．０２５×Ｒｙ×Ｄｙ≧０．００５×Ｆ＋０．００５      （２ｂ）
を満たす。該ろう付け工程では、上記式（２）、（２ａ）、又は（２ｂ）を満たすことにより、ろう付け後のフィレットのろう材の凝固組織中のＳｉを微細化できるので、熱交換器の耐食性を向上させ、強度のばらつきを少なくすることができる。
【００５６】
なお、上記式（２）、（２ａ）及び（２ｂ）中、Ｃｙは、ろう付け前の該フィン材の芯材中のＳｒ含有量（質量％）を示す。Ｒｙは、ろう付け前の該フィン材のろう材中のＳｒ含有量（質量％）を示す。Ｄｙは、ろう付け前の該フィン材のろう材の厚さ（μｍ）を示す。Ｆは、該フッ化物フラックスの塗布量（ｇ／ｍ２）を示し、ろう付け前の該チューブ材（１）又は該チューブ材（２）の表面に塗布されている該フッ化物フラックスの総質量（ｇ）を、該フッ化物フラックスが塗布されている面積（ｍ２）で除した値である。また、該フッ化物フラックスは溶媒に溶解又は分散されているか、あるいは、アクリル樹脂等のバインダー中に分散しているが、上記（２）、（２ａ）及び（２ｂ）において、該フッ化物フラックスの塗布量は、該フッ化物フラックス自体の質量を指す。
また、ろう材については、フィン材用ブレージングシートの両面のろう材の合計量で、上記式（２）、（２ａ）及び（２ｂ）を満たすか否かを判断する。
よって、上記（７）の場合、該芯材７ＡのＳｒ含有量をＣｙ（質量％）、該ろう材７Ｂ及び該ろう材７ＣのＳｒ含有量をＲｙ（質量％）、該ろう材７Ｂの厚さをＤ７１（μｍ）、該ろう材７Ｃの厚さをＤ７２（μｍ）、該フッ化物フラックスの塗布量をＦ（ｇ／ｍ２）とすると、「Ｃｙ＋（０．０２５×Ｒｙ×Ｄ７１＋０．０２５×Ｒｙ×Ｄ７２）≧０．００１×Ｆ＋０．００５」を満たし、好ましくは「Ｃｙ＋（０．０２５×Ｒｙ×Ｄ７１＋０．０２５×Ｒｙ×Ｄ７２）≧０．００２×Ｆ＋０．００５」を満たし、特に好ましくは「Ｃｙ＋（０．０２５×Ｒｙ×Ｄ７１＋０．０２５×Ｒｙ×Ｄ７２）≧０．００５×Ｆ＋０．００５」を満たす。
また、上記（８）の場合、該芯材８ＡのＳｒ含有量をＣｙ（質量％）、該ろう材８ＢのＳｒ含有量をＲ８１（質量％）、該ろう材８ＣのＳｒ含有量をＲ８２（質量％）、該ろう材８Ｂの厚さをＤ８１（μｍ）、該ろう材８Ｃの厚さをＤ８２（μｍ）、該フッ化物フラックスの塗布量をＦ（ｇ／ｍ２）とすると、「Ｃｙ＋（０．０２５×Ｒ８１×Ｄ８１＋０．０２５×Ｒ８２×Ｄ８２）≧０．００１×Ｆ＋０．００５」を満たし、好ましくは「Ｃｙ＋（０．０２５×Ｒ８１×Ｄ８１＋０．０２５×Ｒ８２×Ｄ８２）≧０．００２×Ｆ＋０．００５」を満たし、特に好ましくは「Ｃｙ＋（０．０２５×Ｒ８１×Ｄ８１＋０．０２５×Ｒ８２×Ｄ８２）≧０．００５×Ｆ＋０．００５」を満たす。
【００５７】
次いで、該ろう付け工程では、該チューブ材（１）又は該チューブ材（２）と、該フィン材と、その他熱交換器に必要な部材との組み付け体を、加熱し、該チューブ材（１）又は該チューブ材（２）と該フィン材とをろう付けする。
【００５８】
該ろう付け工程でろう付けする際のろう付け条件としては、ろう付け温度は、５９０〜６１０℃、好ましくは５９５〜６００℃、ろう付け時間は、１０分〜６０分、好ましくは１５分〜３０分、ろう付け雰囲気は、窒素で空気を置換することによって酸素濃度が１００ｐｐｍ以下、露点−４０℃以下となった雰囲気が好ましい。
【００５９】
そして、該ろう付け工程を行うことにより、該チューブ材（１）又は該チューブ材（２）と該フィン材とを、ろう付けし、これらの接合体を得る。そして、本発明の熱交換器は、該ろう付け工程を行い得られる該接合体を、熱交換器コアとして有するアルミニウム合金製熱交換器である。
【００６０】
本発明の熱交換器の製造方法は、本発明の熱交換器に係る該ろう付け工程を有する熱交換器の製造方法である。よって、本発明の熱交換器の製造方法に係るろう付け工程は、本発明の熱交換器に係る該ろう付け工程と同様である。
【００６１】
本発明者らは、鋭意検討した結果、（ｉ）フィン材用ブレージングシートの芯材又はろう材に添加したＳｒによるろう付け後のろう材の凝固組織中のＳｉの微細化効果が、Ｓｒとフッ化物フラックスとの反応によって阻害されること、すなわち、Ｓｒに対してフッ化物フラックスの塗布量が多過ぎると、ＳｒによるＳｉの微細化効果が低減することが解った。加えて、（ｉｉ）フィン材用ブレージングシートのろう材中のＳｒは、ろうが溶融した後は容易にフッ化物フラックスと反応すること、（ｉｉｉ）ろうが溶融する際に、芯材中のＳｒは表面に向かって拡散し、そして、ろう材に拡散するので、芯材中のＳｒも、ろう材の凝固組織中のＳｉの微細化効果に有効であること、（ｉｖ）フィン材用ブレージングシートの芯材中のＳｒは、ろう付け時に芯材が溶融しないため、フッ化物フラックスと反応するのは、芯材の表面に拡散したＳｒに限られること等を見出した。そして、これらの知見を基に、更に検討を重ねた結果、フィン材のフィン高さが５〜２０ｍｍ且つフィンピッチが１〜５ｍｍであり、フッ化物フラックスの塗布量が２０ｇ／ｍ２以下の場合、ろう付け前の該フィン材の芯材中のＳｒ含有量（Ｃｙ）、ろう付け前の該フィン材のろう材中のＳｒ含有量（Ｒｙ）、ろう付け前の該フィン材のろう材の厚さ（Ｄｙ）及び該フッ化物フラックスの塗布量（Ｆ）との関係を上記式（２）、（２ａ）又は（２ｂ）に示す範囲とすることにより、ろう付け後のフィレットのろう材の凝固組織中のＳｉの微細化効果が得られ、熱交換器の耐食性を向上させ、強度のばらつきを少なくすることができることを見出した。
【００６２】
更に、本発明の熱交換器に係る該フィン材用ブレージングシートが、本発明のブレージングシートである場合、ろう付け加熱後に、本発明の熱交換器のフィン材の一般部の表面に残存しているろう材の凝固組織中のＳｉも微細化される。よって、本発明の熱交換器に係る該フィン材用ブレージングシートが、本発明のブレージングシートであることが、フィン材の一般部の表面に残存しているろう材の凝固組織中のＳｉを微細化できるので、更に、熱交換器の耐食性が高く、強度のばらつきを少なくすることができる点で好ましい。
【００６３】
以下、本発明の実施例を比較例と対比して説明し、その効果を実証する。これらの実施例は本発明の一実施態様を示すものであり、本発明はこれに限定されるものではない。
【実施例】
【００６４】
（実施例及び比較例）
（熱交換器用ブレージングシート材の製造）
連続鋳造によって表１及び表２に示す組成の芯材用アルミニウム合金鋳塊及びろう材用アルミニウム合金鋳塊を鋳造し、常法に従って均質化処理した。該ろう材用アルミニウム合金鋳塊については、更に、熱間圧延した。次いで、該芯材用アルミニウム合金鋳塊及びろう材用アルミニウム合金鋳塊を、表３に示す組み合わせで、芯材の両面にろう材をそれぞれ１０％のクラッド率で重ね合わせた後、熱間クラッド圧延、次いで、冷間圧延を行い、最終焼鈍を経て、厚さ０．０７〜０．１０ｍｍのブレージングシート（Ｈ１４材調質）を製造した。
【００６５】
次いで、得られたブレージングシートを、フィン高さ８ｍｍ、フィンピッチ３ｍｍにコルゲート加工して、フィン材を得た。また、別に、押出し時にＺｎを１０ｇ／ｍ２溶射した得た押出し偏平多穴管（幅１６ｍｍ、高さ２ｍｍ、長さ１００ｍｍ）のチューブ材を用意し、該チューブ材の表面に、フッ化物フラックス（ノコロックフラックス）を、表４に示す塗布量塗布した。
【００６６】
次いで、該フィン材とフッ化物フラックスが塗布された該チューブ材２つとを、該チューブ材で該フィン材を挟み込むようにして、組み付けた。次いで、窒素ガス雰囲気中で６００℃（到達温度）に加熱して、ろう付け加熱を行い、ミニコアを得た。なお、実際の熱交換器の製造では、該チューブ材及び該フィン材の他にヘッダ等の部品も組み付けて、ろう付け加熱を行うが、本発明は、フィン材用ブレージングシートの芯材及びろう材中のＳｒ含有量、並びに芯材及びろう材中のＳｒ含有量とフッ化物フラックスの塗布量とを一定の関係にして、ろう付け加熱後のろう材の凝固組織中のＳｉを微細化することにより、熱交換器の耐食性を向上させ、強度のばらつきを少なくする発明であるので、該ミニコアで性能評価をした。
【００６７】
＜ろう付け加熱後のろう材の凝固組織の評価＞
ろう付け加熱後のフィン材の一般部に残存したろう材の凝固組織の断面、及びチューブ材に流動したフィレットのろう材の凝固組織の断面を、光学顕微鏡で観察し、ろう材の凝固組織が、図１〜図３のＳｉの大きさが異なる３段階の写真のうちのどのレベルに相当するかを判断した。図１では、ろう材の凝固組織中のＳｉは微細な粒状である。図２では、ろう材の凝固組織中のＳｉは図１に比べ粒径が大きいものの粒状である。図３では、ろう材の凝固組織中のＳｉは針状である。そして、図１のろう材の凝固組織レベルの場合を良（◎）、図２のろう材の凝固組織レベルの場合を可（○）、図３のろう材の凝固組織レベルの場合を不可（×）とした。
【００６８】
＜サグ試験（耐高温座屈性）＞
軽金属溶接構造協会規格のＬＷＳ  Ｔ８８０１に準拠して、サグ特性によりフィン材の高温座屈性を評価した。試験では、幅２２ｍｍ、長さ５０ｍｍで突き出した試験片をろう付け加熱した後の、垂下長さが、４０ｍｍ以内の場合を耐高温座屈性が良（○）、４０ｍｍを超える場合を耐高温座屈性が不良（×）とした。
【００６９】
＜ろうの流動性試験＞
先に述べた該ミニコアにて、チューブ材とフィン材との接合部に形成されたフィレットでろうの流動性を評価した。試験では、ろう付け前の材料を樹脂に埋め込み、断面ミクロ組織を観察し、ろう付け前のろう材の面積を測定し、また、別の試料でろう付けした後の材料を同様に樹脂に埋め込み、断面ミクロ組織を観察し、ろう付け後のフィレットの面積を測定した。ろうが流れた割合が、１０％以上の場合をろうの流動性が良（○）、１０％未満の場合をろうの流動性が不良（×）とした。
【００７０】
＜耐食性試験＞
ＡＳＴＭのＳＷＡＡＴ試験に準拠してフィン材の耐食性を評価した。平板をＳＷＡＡＴ試験機に挿入した。ＳＷＡＡＴ４日にて、腐食試験前後の重量減少量を測定した。重量減少量が５０％以内の試料を良（○）、５０％を超える試料を不良（×）とした。
【００７１】
【表１】
0005279279.tif 000002
【００７２】
【表２】
0005279279.tif 000003
【００７３】
【表３】
0005279279.tif 000004
【００７４】
【表４】
0005279279.tif 000005
【００７５】
【表５】
0005279279.tif 000006
【００７６】
【表６】
0005279279.tif 000007
【００７７】
各評価の結果、実施例は、全ての評価で目的の性能が得られたが、比較例は、評価項目のうちの少なくとも１つで目的の性能が得られなかった。
【図面の簡単な説明】
【００７８】
【図１】ろう材の凝固組織レベルが良（◎）の場合の例
【図２】ろう材の凝固組織レベルが可（○）の場合の例
【図３】ろう材の凝固組織レベルが不可（×）の場合の例
【図４】ろう付け加熱後の熱交換器のコアの一部分を示す模式的な側面図である。
【図５】図４中の丸囲み部Ａの拡大図である。
【符号の説明】
【００７９】
１０          熱交換器
１１          チューブ材
１２          フィン材の一般部
１４          フィレット
１５          コルゲートの頂点
１６          フィン高さ
１７          フィンピッチ
【図１】
0005279279.tif 000008
【図２】
0005279279.tif 000009
【図３】
0005279279.tif 000010
【図４】
0005279279.tif 000011
【図５】
0005279279.tif 000012